(57)【特許請求の範囲】
【請求項１】
ポリエステル樹脂を二軸押出機に供給し、該押出機内の樹脂温度が該押出機の上流端から押出機全長の４０％〜８０％の位置に２９５℃〜３２０℃の範囲の最大値を有し、かつ、前記押出機内の樹脂温度が最大値となる位置よりも下流側のシリンダーの少なくとも一部の部分の温度を、前記ポリエステル樹脂の融点未満とし、押出機出口の樹脂温度を２７５℃〜２８５℃の範囲に制御して溶融押出する工程と、
前記溶融押出したポリエステル樹脂をフィルム状に成形する工程と、
を有するポリエステルフィルムの製造方法。
【請求項２】
前記押出機内の樹脂温度が最大値となる位置よりも下流側のシリンダーの少なくとも一部の部分の温度を、液体の熱媒によって制御する請求項１に記載のポリエステルフィルムの製造方法。
【請求項３】
前記溶融押出したポリエステル樹脂をギアポンプを経て、フィルタを通過させる工程を更に有する請求項１又は請求項２に記載のポリエステルフィルムの製造方法。
【請求項４】
前記フィルム状に成形する工程の前に、前記溶融押出したポリエステル樹脂をダイを通過させる工程を、更に有する請求項１〜請求項３のいずれか一項に記載のポリエステルフィルムの製造方法。
【請求項５】
前記ポリエステル樹脂として、ペレットとフラフを、該フラフの質量比率を６０％以下にして前記押出機に供給する請求項１〜請求項４のいずれか一項に記載のポリエステルフィルムの製造方法。
【請求項６】
前記ポリエステル樹脂の原料の極限粘度が０．６〜０．８の範囲内である請求項１〜請求項５のいずれか一項に記載のポリエステルフィルムの製造方法。
【請求項７】
示差走査熱量測定により求められる前記ポリエステル樹脂の原料の融点Ｔｍが、２５０℃〜２６０℃の範囲内である請求項１〜請求項６のいずれか一項に記載のポリエステルフィルムの製造方法。
【発明の詳細な説明】
【技術分野】
【０００１】
本発明は、ポリエステルフィルムの製造方法に関する。
【背景技術】
【０００２】
近年、太陽電池モジュールの太陽光入射側とは反対側に配されるバックシートには、ポリエステルなどの樹脂材料が使用されるに至っている。ポリエステルには、通常はその表面にカルボキシル基や水酸基が多く存在しており、水分が存在する環境では加水分解を起こしやすく、経時で劣化する傾向がある。そのため、屋外等の常に風雨に曝されるような環境におかれる太陽電池モジュール等に用いられるポリエステルは、その加水分解性が抑えられていることが求められる。
【０００３】
ポリエステル樹脂に耐加水分解性を付与するには、加水分解反応の触媒となる末端ＣＯＯＨを低減することが考えられる。末端ＣＯＯＨは溶融時の加熱で発生するため、可塑化溶融押出機で溶融製膜する場合には、溶融時の熱履歴を緩和することが重要になる。しかし、単純に押出機を低温化しただけでは、温度ムラによる未溶融樹脂が生じ、その後の延伸工程でフィルム状にするときに異物となって破断の原因となる。
【０００４】
上記の状況に関連して、押出機をタンデム配置にし、２段目の押出機で樹脂を冷却することにより熱履歴を緩和する技術が開示されている（例えば、特許文献１参照）。
また、発熱を抑えて大量生産を達成するため、シリンダーの内径が１４０ｍｍ以上のベント式二軸押出機を使用し、単位時間当たりの押出量Ｑとスクリュ回転数Ｎとの比Ｑ／Ｎが一定の範囲内となる条件下で溶融押出しを行うポリエステルシートの製造方法が開示されている（例えば、特許文献２参照）。
【先行技術文献】
【特許文献】
【０００５】
【特許文献１】特開平１０−１１９１１２号公報
【特許文献２】特許第３５７７１７８号公報
【発明の概要】
【発明が解決しようとする課題】
【０００６】
本発明は、溶融押出時の未溶融異物の発生を抑えるとともに高い耐加水分解性を有するポリエステルフィルムを製造する方法を提供することを目的とする。
【課題を解決するための手段】
【０００７】
前記目的を達成するため、以下の発明が提供される。
＜１＞  ポリエステル樹脂を二軸押出機に供給し、該押出機内の樹脂温度が該押出機の上流端から押出機全長の４０％〜８０％の位置に２９５℃〜３２０℃の範囲の最大値を有し、かつ、前記押出機内の樹脂温度が最大値となる位置よりも下流側のシリンダーの少なくとも一部の部分の温度を、前記ポリエステル樹脂の融点未満とし、押出機出口の樹脂温度を２７５℃〜２８５℃の範囲に制御して溶融押出する工程と、
前記溶融押出したポリエステル樹脂をフィルム状に成形する工程と、
を有するポリエステルフィルムの製造方法。
＜２＞  前記押出機内の樹脂温度が最大値となる位置よりも下流側のシリンダーの少なくとも一部の部分の温度を、液体の熱媒によって制御する＜１＞に記載のポリエステルフィルムの製造方法。
＜３＞  前記溶融押出したポリエステル樹脂をギアポンプを経て、フィルタを通過させる工程を更に有する、＜１＞又は＜２＞に記載のポリエステルフィルムの製造方法。
＜４＞  前記フィルム状に成形する工程の前に、前記溶融押出したポリエステル樹脂をダイを通過させる工程を、更に有する＜１＞〜＜３＞のいずれかに記載のポリエステルフィルムの製造方法。
＜５＞  前記ポリエステル樹脂として、ペレットとフラフを、該フラフの質量比率を６０％以下にして前記押出機に供給する＜１＞〜＜４＞のいずれかに記載のポリエステルフィルムの製造方法。
＜６＞  前記ポリエステル樹脂の原料の極限粘度が０．６〜０．８の範囲内である＜１＞〜＜５＞のいずれかに記載のポリエステルフィルムの製造方法。
＜７＞  示差走査熱量測定により求められる前記ポリエステル樹脂の原料の融点Ｔｍが、２５０℃〜２６０℃の範囲内である＜１＞〜＜６＞のいずれかに記載のポリエステルフィルムの製造方法。
【発明の効果】
【０００８】
本発明によれば、溶融押出時の未溶融異物の発生を抑えるとともに高い耐加水分解性を有するポリエステルフィルムを製造する方法が提供される。
【図面の簡単な説明】
【０００９】
【図１】本発明に係るポリエステルフィルムの製造方法を実施するための二軸押出機の構成例を示す概略図である。
【図２】本発明に係るポリエステルフィルムの製造方法を実施するフローの一例を示す図である。
【発明を実施するための形態】
【００１０】
以下、本発明のポリエステルフィルムの製造方法について詳細に説明する。なお、本願明細書において「〜」とはその前後に記載される数値を下限値及び上限値として含む意味で使用される。
本発明者は、低温押出しと均一溶融を両立するため研究を重ねたところ、二軸押出機を用い、押出機の中央手前から後半において押出機内部の樹脂温度が最大となるように短時間で溶融温度以上の特定の温度範囲に昇温した後、押出機の出口までに樹脂を冷却して出口の樹脂温度を比較的低い温度に制御することにより、従来の方法では未溶融異物が残るような吐出温度においても、ポリエステル樹脂を均一に溶融して押出することができ、これにより、未溶融樹脂の発生を抑制するとともに末端ＣＯＯＨの増加を効果的に抑えて耐加水分解性の高いフィルムを得ることができることを見出した。
【００１１】
本発明のポリエステルフィルムの製造方法は、ポリエステル樹脂を二軸押出機に供給し、該押出機内の樹脂温度が該押出機の上流端から押出機全長の４０％〜８０％の位置に２９５℃〜３２０℃の範囲の最大値を有し、かつ、前記押出機内の樹脂温度が最大値となる位置よりも下流側のシリンダーの少なくとも一部の部分の温度を、前記ポリエステル樹脂の融点未満とし、押出機出口の樹脂温度を２７５℃〜２８５℃の範囲に制御して溶融押出する工程と、前記溶融押出したポリエステル樹脂をフィルム状に成形する工程と、を有する。
以下、各工程について説明する。
【００１２】
（溶融押出し工程）
本発明では、原料となるポリエステル樹脂を二軸押出機に供給し、該押出機内の樹脂温度が該押出機の上流端から押出機全長の４０％〜８０％の位置に２９５〜３２０℃の範囲の最大値を有し、かつ、前記押出機内の樹脂温度が最大値となる位置よりも下流側のシリンダーの少なくとも一部の部分の温度を、前記ポリエステル樹脂の融点未満とし、押出機出口の樹脂温度を２７５℃〜２８５℃に制御して溶融押出を行う。
まず、本発明で用いることができる二軸押出機について説明する。図１は、本発明に係るポリエステルフィルムの製造方法を実施する際に使用する二軸押出機の構成の一例を概略的に示している。図２は、本発明に係るポリエステルフィルムの製造方法を実施するフローの一例を示している。
図１に示す二軸押出機は、供給口１２及び押出機出口１４を有するシリンダー１０（バレル）と、シリンダー１０内で回転する２つのスクリュ２０Ａ，２０Ｂと、シリンダー１０の周囲に配置され、該シリンダー１０内の温度を制御する温度制御手段３０と、を備えている。供給口１２の手前には原料供給装置４６が設けられている。また、押出機出口１４の先には、図２に示すようにギアポンプ４４と、フィルタ４２と、ダイ４０が設けられている。
【００１３】
−シリンダー
シリンダー１０は原料樹脂を供給するための供給口１２と、加熱溶融された樹脂が押し出される押出機出口１４を有する。
シリンダー１０の内壁面は、耐熱、耐磨耗性、及び腐食性に優れ、樹脂との摩擦が確保可能な素材を用いることが必要である。一般的には内面を窒化処理した窒化鋼が使用されているが、クロムモリブデン鋼、ニッケルクロムモリブデン鋼、ステンレス鋼を窒化処理して用いることもできる。特に耐摩耗性、耐食性を要求される用途では、遠心鋳造法によりニッケル、コバルト、クロム、タングステン等の耐腐食性、耐磨耗性素材合金をシリンダー１０の内壁面にライニングさせたバイメタリックシリンダーを用いることや、セラミックの溶射皮膜を形成させることが有効である。
【００１４】
シリンダー１０には真空を引くためのベント１６Ａ，１６Ｂが設けられている。ベント１６Ａ，１６Ｂを通じて真空引きをすることでシリンダー１０内の樹脂中の水分等の揮発成分を効率的に除去することができる。ベント１６Ａ，１６Ｂを適正に配置することにより、未乾燥状態の原料（ペレット、パウダー、フレークなど）や製膜途中で出たフィルムの粉砕屑（フラフ）等をそのまま原料樹脂として使用することができる。
ベント１６Ａ，１６Ｂは脱気効率との関係で、開口面積やベントの数を適正にすることが求められる。本発明で用いる二軸押出機１００は、１箇所以上のベント１６Ａ，１６Ｂを有することが望ましい。なお、ベント１６Ａ，１６Ｂの数が多過ぎると、溶融樹脂がベントから溢れ出るおそれ、滞留劣化異物増加の懸念があるので、ベントは１箇所又は２箇所設けることが好ましい。
また、ベント付近の壁面に滞留した樹脂や析出した揮発成分が押出機１００（シリンダー１０）の内部に落下すると、製品に異物として顕在化する可能性があり、注意が必要である。滞留については、ベント蓋の形状の適正化や、上部ベント、側面ベントの適正な選定が有効であり、揮発成分の析出は、配管等の加熱で析出を防止する手法が一般的に用いられる。
【００１５】
例えば、ポリエチレンテレフタレート（ＰＥＴ）を押出す場合、加水分解、熱分解、酸化分解の抑制が製品（フィルム）の品質に大きな影響を及ぼす。
例えば、樹脂供給口１２を真空化したり、窒素パージを行うことで酸化分解を抑えることができる。
また、ベント１６Ａ，１６Ｂを複数箇所に設けることで、原料水分量が２０００ｐｐｍ程度の場合でも、５０ｐｐｍ以下に乾燥した樹脂を単軸で押出した場合と同様の押出しが可能である。
剪断発熱による樹脂分解を抑えるため、押出と脱気が両立できる範囲でニーディング等のセグメントは極力設けないことが好ましい。
また、スクリュ出口（押出機出口）１４の圧力が大きいほど剪断発熱が大きくなるため、ベント１６Ａ，１６Ｂによる脱気効率と押出の安定性が確保できる範囲内で、押出機出口１４の圧力は極力低くすることが好ましい。
【００１６】
ベント１６Ａ，１６Ｂを通じて真空引きをすることでシリンダー内の樹脂中の水分等の揮発成分を効率的に除去することができる。ベント圧力が低過ぎると溶融樹脂がシリンダー１０の外に溢れ出るおそれがあり、ベント圧力が高過ぎると揮発成分の除去が不十分となり、得られたフィルムの加水分解が生じ易くなるおそれがある。溶融樹脂がベント１６Ａ，１６Ｂから溢れ出ることを防ぐとともに揮発成分を選択的に除去する観点から、ベント圧力は０．０１Ｔｏｒｒ〜５Ｔｏｒｒ（１．３３３Ｐａ〜６６６．５Ｐａ）とすることが好ましく、０．０１Ｔｏｒｒ〜４Ｔｏｒｒ（１．３３３Ｐａ〜５３３．２Ｐａ）とすることがより好ましい。
【００１７】
−二軸スクリュ−
シリンダー１０内には、モータおよびギアを含む駆動手段２１によって回転する２つのスクリュ２０Ａ，２０Ｂが設けられている。スクリュ径Ｄが大きくなるほど、大量生産が可能である一方、溶融ムラが生じ易い。スクリュ径Ｄは、３０〜２５０ｍｍが好ましく、より好ましくは５０〜２００ｍｍである。
【００１８】
二軸押出機は、２つのスクリュ２０Ａ，２０Ｂの噛み合い型と非噛み合い型に大別され、噛み合い型のほうが、非噛み合い型よりも混練効果が大きい。本発明では、噛み合い型と非噛み合い型のいずれのタイプでも良いが、原料樹脂を十分混練して溶融ムラを抑制する観点から、噛み合い型を用いることが好ましい。
２つのスクリュ２０Ａ，２０Ｂの回転方向もそれぞれ同方向と異方向に分かれる。異方向回転スクリュ２０Ａ，２０Ｂは同方向回転型よりも混練効果が高く、同方向回転型は自己清掃効果を持っているため、押出機内の滞留防止には有効である。
さらに軸方向も平行と斜交があり、強いせん断を付与する場合に用いられるコニカルタイプの形状もある。
【００１９】
本発明で用いる二軸押出機では、様々な形状のスクリュセグメントを用いることができる。スクリュ２０Ａ，２０Ｂの形状としては、例えば、等ピッチの１条のらせん状フライト２２が設けられたフルフライトスクリュが用いられる。
加熱溶融部に、ニーディングディスクやローターなどの剪断を付与するセグメントを用いることで、原料樹脂をより確実に溶融することができる。また、逆スクリュやシールリングを用いることにより、樹脂をせき止め、ベント１６Ａ，１６Ｂを引く際のメルトシールを形成することができる。例えば、図１に示すように、ベント１６Ａ，１６Ｂ付近に、上記のような原料樹脂の溶融を促進する混練部２４Ａ（可塑化混練部），２４Ｂ（脱気促進混練部）を設けることができる。
【００２０】
押出機１００の出口付近では溶融樹脂を冷却するための温調ゾーン（冷却部）が有効である。剪断発熱よりもシリンダー１０の伝熱効率が高い場合は、例えば、温調ゾーン（冷却部）にピッチの短いスクリュ２８を設けることで、シリンダー１０壁面の樹脂移動速度が高まり、温調効率を上げることができる。
【００２１】
−温度制御手段−
シリンダー１０の周囲には、温度制御手段３０が設けられている。図１に示す押出機１００では、原料供給口１２から押出機出口１４に向けて長手方向に９つに分割された加熱／冷却装置Ｃ１〜Ｃ９が温度制御手段３０を構成している。このようにシリンダー１０の周囲に分割して配置された加熱／冷却装置Ｃ１〜Ｃ９によって、例えば加熱溶融部Ｃ１〜Ｃ７と冷却部Ｃ８，Ｃ９の各領域（ゾーン）に区画し、シリンダー１０内を領域ごとに所望の温度に制御することができる。
【００２２】
加熱は、通常バンドヒーターまたはシーズ線アルミ鋳込みヒーターが用いられるが、これらに限定されず、例えば熱媒循環加熱方法も用いることができる。一方、冷却はブロワーによる空冷が一般的であるが、シリンダー１０の周囲に巻き付けたパイプ（通水路）に水または油を流す方法もある。
【００２３】
−ダイ−
シリンダー１０の押出機出口１４の先には、押出機出口１４から押出された溶融樹脂をフィルム状（帯状）に吐出するためのダイ４０が設けられている。また、シリンダー１０の押出機出口１４とダイ４０との間には、フィルムに未溶融樹脂や異物が混入することを防ぐためのフィルタ４２が設けられている。
【００２４】
−ギアポンプ−
厚み精度を向上させるためには、押出量の変動を極力減少させることが重要である。押出量の変動を極力減少させるために押出機１００とダイ４０との間にギアポンプ４４を設けてもよい。ギアポンプ４４から一定量の樹脂を供給することにより、厚み精度を向上させることができる。特に、二軸スクリュ押出機を用いる場合には、押出機自身の昇圧能力が低いため、ギアポンプ４４による押出安定化を図ることが好ましい。
【００２５】
ギアポンプ４４を用いることにより、ギアポンプ４４の２次側の圧力変動を１次側の１／５以下にすることも可能であり、樹脂圧力変動幅を±１％以内にできる。その他のメリットとしては、スクリュ先端部の圧力を上げることなしにフィルタによる濾過が可能なことから、樹脂温度の上昇の防止、輸送効率の向上、及び押出機内での滞留時間の短縮が期待できる。また、フィルタの濾圧上昇が原因で、スクリュから供給される樹脂量が経時変動することも防止できる。ただし、ギアポンプ４４を設置すると、設備の選定方法によっては設備の長さが長くなり、樹脂の滞留時間が長くなることと、ギアポンプ部のせん断応力によって分子鎖の切断を引き起こすことがあり注意が必要である。
【００２６】
ギアポンプ４４は１次圧力（入圧）と２次圧力（出圧）の差を大きくし過ぎると、ギアポンプ４４の負荷が大きくなり、せん断発熱が大きくなる。そのため、運転時の差圧は２０ＭＰａ以内、好ましくは１５ＭＰａ、更に好ましくは１０ＭＰａ以内とする。また、フィルム厚みの均一化のために、ギアポンプ４４の一次圧力を一定にするために、押出機のスクリュ回転を制御したり、圧力調節弁を用いたりすることも有効である。
【００２７】
−原料樹脂−
原料樹脂は、最終的に要求されるポリエステルフィルムに求められる物性等を考慮して選択すればよいが、例えば、極限粘度ＩＶが０．５〜０．９であるポリエステル樹脂を用いることが好ましく、ＩＶが０．６〜０．８であるポリエステル樹脂を用いることがより好ましい。ポリエステル樹脂の押出し工程では、発熱し易く、末端ＣＯＯＨが増加し易いが、上記のような低ＩＶのポリエステル樹脂を用いれば、加熱溶融部において原料樹脂を十分混練して溶融させることができるとともに、冷却部において過剰な加熱を抑制し、末端ＣＯＯＨの増加を効果的に抑制することができる。特にＩＶが０．６以上であれば  末端ＣＯＯＨが十分に少ないフィルムを得ることが可能であり、０．８以下であれば  過剰な発熱を抑制することが可能である。
原料樹脂のＩＶは、重合方式および重合条件によって調整することができる。具体的には、液相重合の後に固相重合を行う際、処理温度、処理時間、処理雰囲気水分、酸素濃度の調節によって極限粘度ＩＶが０．６〜０．８のポリエステル樹脂を得ることができる。
尚、極限粘度（ＩＶ）は、溶液粘度（η）と溶媒粘度（η0）の比ηr（＝η/η0；相対粘度）から１を引いた比粘度（ηsp＝ηr−１）を濃度で割った値を濃度がゼロの状態に外挿した値である。ＩＶは、ウベローデ型粘度計を用い、ポリエステルを１，１，２，２−テトラクロルエタン／フェノール（＝２／３[質量比]）混合溶媒に溶解させ、２５℃の溶液粘度から求めた。
【００２８】
また、原料樹脂は、末端ＣＯＯＨ量（ＡＶ）が２０ｅｑ／ｔ（当量／トン）以下であることが好ましく、１５ｅｑ／ｔ以下がより好ましい。末端ＣＯＯＨ量が少ない原料樹脂を用いれば、より高い耐加水分解性を有するポリエステルフィルムが得られる。ただし、例えば被着物との間の密着性が得られる観点から、原料樹脂の末端ＣＯＯＨ量は２ｅｑ／ｔ以上であることが望ましい。なお、本明細書中において、「当量／トン（ｅｑ／ｔ）」は１トンあたりのモル当量を表す。
【００２９】
末端ＣＯＯＨ量は、以下の方法により測定される値である。すなわち、原料樹脂０．１ｇをベンジルアルコール１０ｍｌに溶解後、さらにクロロホルムを加えて混合溶液を得、これにフェノールレッド指示薬を滴下する。この溶液を、基準液（０．０１Ｎ ＫＯＨ−ベンジルアルコール混合溶液）で滴定し、滴下量から末端カルボキシル基量を求める。
【００３０】
なお、複数の種類の樹脂を混合して用いる場合は、前記原料樹脂の末端ＣＯＯＨ量は、混合状態での量を表す。例えば、ポリエチレンテレフタレート（ＰＥＴ）として、そのペレットの１種又は２種以上やＰＥＴフィルムの粉砕屑であるフラフなどを混合する場合、ペレットの末端ＣＯＯＨ量の総量、又はペレットの末端ＣＯＯＨ量とフラフの末端ＣＯＯＨ量との合計量である。
【００３１】
また、原料樹脂の融点Ｔｍは、２５０℃〜２６０℃の範囲であることが好ましい。前記融点Ｔｍは示差走査熱量測定により求められる値である。複数の樹脂の混合であるときは融点の平均値が上記範囲内にあることが好ましい。
【００３２】
原料樹脂の嵩比重としては、０．６〜０．８の範囲が好ましい。この嵩比重が０．６以上であると、押出しをより安定的に行なうことができる。嵩比重が０．８以下であると、局所的な発熱を効果的に抑制することができる。
原料樹脂の嵩比重とは、粉末を一定容積の容器の中に一定状態で入れる等して、所定形状にした粉末の質量を、そのときの体積で除算して求められる比重（単位体積あたりの質量）をいい、嵩比重が小さいほど嵩張る。
上記の中でも、押出時の発熱の抑制により末端ＣＯＯＨの増加をより抑える点で、原料樹脂の嵩比重は０．７〜０．７５の範囲が特に好ましい。
【００３３】
原料樹脂を構成するポリエステル樹脂としては、ジカルボン酸又はそのエステル誘導体と、ジオール化合物とを公知の方法でエステル化反応及び／又はエステル交換反応させることによって得ることができる。
前記ジカルボン酸又はそのエステル誘導体としては、例えば、マロン酸、コハク酸、グルタル酸、アジピン酸、スベリン酸、セバシン酸、ドデカンジオン酸、ダイマー酸、エイコサンジオン酸、ピメリン酸、アゼライン酸、メチルマロン酸、エチルマロン酸等の脂肪族ジカルボン酸類、アダマンタンジカルボン酸、ノルボルネンジカルボン酸、シクロヘキサンジカルボン酸、デカリンジカルボン酸、などの脂環族ジカルボン酸、テレフタル酸、イソフタル酸、フタル酸、１，４−ナフタレンジカルボン酸、１，５−ナフタレンジカルボン酸、２，６−ナフタレンジカルボン酸、１，８−ナフタレンジカルボン酸、４，４’−ジフェニルジカルボン酸、４，４’−ジフェニルエーテルジカルボン酸、５−ナトリウムスルホイソフタル酸、フェニルインダンジカルボン酸、アントラセンジカルボン酸、フェナントレンジカルボン、９，９’−ビス（４−カルボキシフェニル）フルオレン酸等の芳香族ジカルボン酸などのジカルボン酸又はそのエステル誘導体が挙げられる。
【００３４】
前記ジオール化合物としては、例えば、エチレングリコール、１，２−プロパンジオール、１，３−プロパンジオール、１，４−ブタンジオール、１，２−ブタンジオール、１，３−ブタンジオール等の脂肪族ジオール類、シクロヘキサンジメタノール、スピログリコール、イソソルビドなどの脂環式ジオール類、ビスフェノールＡ、１，３―ベンゼンジメタノール，１，４−ベンセンジメタノール、９，９’−ビス（４−ヒドロキシフェニル）フルオレン、などの芳香族ジオール類等が挙げられる。
【００３５】
エステル化反応及び／又はエステル交換反応には、従来から公知の反応触媒を用いることができる。反応触媒としては、アルカリ金属化合物、アルカリ土類金属化合物、亜鉛化合物、鉛化合物、マンガン化合物、コバルト化合物、アルミニウム化合物、アンチモン化合物、チタン化合物、リン化合物などが挙げられる。通常は、ポリエステルの製造方法が完結する以前の任意の段階において、重合触媒としてアンチモン化合物、ゲルマニウム化合物、チタン化合物を添加することが好ましい。このような方法としては、例えば、ゲルマニウム化合物を例に挙げると、ゲルマニウム化合物粉体をそのまま添加することが好ましい。
【００３６】
好ましいポリエステルは、ポリエチレンテレフタレート（ＰＥＴ）、ポリエチレン−２，６−ナフタレート（ＰＥＮ）であり、より好ましくはＰＥＴである。ＰＥＴは、ゲルマニウム（Ｇｅ）系触媒、アンチモン（Ｓｂ）系触媒、アルミニウム（Ａｌ）系触媒、及びチタン（Ｔｉ）系触媒から選ばれる１種又は２種以上を用いて重合されるものが好ましく、より好ましくはＴｉ系触媒である。
【００３７】
前記Ｔｉ系触媒は、反応活性が高く、重合温度を低くすることができる。そのため、特に重合反応中にＰＥＴが熱分解し、ＣＯＯＨが発生するのを抑制することが可能である。本発明においては、ポリエステルフィルムの末端ＣＯＯＨ量を３０ｅｑ／トン以下の範囲に調整するのに好適である。
【００３８】
Ｔｉ系触媒を用いた重合により得たＴｉ触媒系ＰＥＴの製造には、例えば、特開２００５−３４０６１６号公報、特開２００５−２３９９４０号公報、特開２００４−３１９４４４号公報、特許３４３６２６８号公報、特許３９７９８６６号公報、特許３７８０１３７号公報、特開２００７−２０４５３８号公報等に記載の重合方法を用いることができる。
【００３９】
チタン（Ｔｉ）系化合物を、１ｐｐｍ以上３０ｐｐｍ以下、より好ましくは２ｐｐｍ以上２０ｐｐｍ以下、さらに好ましくは３ｐｐｍ以上１５ｐｐｍ以下の範囲で用いて重合を行なうことが好ましい。この場合、本発明の方法によって製造されるポリエステルフィルムには、１ｐｐｍ以上３０ｐｐｍ以下のチタンが含まれる。
Ｔｉ系触媒の量は、１ｐｐｍ以上であると好ましいＩＶが得られ、３０ｐｐｍ以下であると、末端ＣＯＯＨを低く抑えることができ、耐加水分解性の向上に有利である。
【００４０】
また、原料樹脂の形態としては、ペレット、フラフ、それらの混合物などを用いることができ、フラフの質量比率を６０％以下にしてペレットと混合したものが好ましい。このようにペレットとフラフを混ぜ合わせたものを用いることで、原料樹脂の溶融の仕方や熱履歴を調整することができる。フラフは、例えば不要となったフィルムを粉砕して小片（いわゆるチップ）や屑片等にした粉砕物であり、フラフ比率を高めることは、リサイクル比率が高く、原料のコストダウンが可能である。一方で、フラフ比率増加は嵩高さを与え、嵩比重を例えばペレットのみの場合よりも低下させることができる。フラフを得るための樹脂フィルムとしては、ポリエステルフィルムが好適であり、原料樹脂中のポリエステル樹脂と同種のポリエステルのフィルムが好ましい。フラフの割合を６０質量％以下にすることで、得られるポリエステルフィルムの末端ＣＯＯＨ量の変動幅を低く抑えることができる。中でも、同様の理由から、フラフの質量比率は１０〜４０％がより好ましく、２０〜３０％が特に好ましい。
【００４１】
フラフのサイズとしては、嵩変化が与えられる範囲であれば制限はないが、フラフの厚みが２０〜５０００μｍであるものが好ましい。中でも、嵩比重が小さくなり過ぎて充満率が低下しすぎないようにし、溶融不足を回避する観点から、フラフの厚みが１００〜１０００μｍの範囲、更には１００〜５００μｍの範囲がより好ましい。
【００４２】
また、製膜されるポリエステルフィルムの末端ＣＯＯＨ量をより低減する点で、フラフのサイズのばらつきは小さい方が好ましく、例えばフラフの厚みのばらつきは±１００％以内であることが好ましく、より好ましくは±５０％以内であり、更には±１０％以内である。フラフを用いる場合、厚みなどサイズばらつきを小さく抑えることで、得られるポリエステルフィルムの末端ＣＯＯＨ量の変動を低く抑えることができる。
【００４３】
フラフの嵩比重としては、原料樹脂の嵩比重が前記範囲を満たす範囲において、０．３〜０．７の範囲であることが好ましい。嵩比重は、既述の原料樹脂の嵩比重と同義であり、既述の方法と同様にして測定される。
【００４４】
‐加熱溶融‐
温度制御手段３０によりシリンダー１０を加熱するとともにスクリュを回転させ、供給口１２からポリエステル樹脂の原料（原料樹脂）を供給する。なお、供給口１２は、原料樹脂のペレット等が加熱されて融着しないようにすることと、モータなどのスクリュ駆動設備を保護するため、伝熱防止として冷却することが好ましい。
【００４５】
シリンダー内に供給された原料樹脂は、温度制御手段３０による加熱のほか、スクリュ２０Ａ，２０Ｂの回転に伴う樹脂同士の摩擦、樹脂とスクリュ２０Ａ，２０Ｂやシリンダー１０との摩擦などによる発熱によって溶融されるとともに、スクリュの回転に伴って押出機出口１４に向けて徐々に移動する。
シリンダー内に供給された原料樹脂は融点Ｔｍ（℃）以上の温度に加熱されるが、樹脂温度が低過ぎると溶融押出時の溶融が不足し、ダイ４０からの吐出が困難になるおそれがあり、樹脂温度が高過ぎると熱分解によって末端ＣＯＯＨが著しく増加して耐加水分解性の低下を招くおそれがある。
本発明では、温度制御手段３０による加熱温度及びスクリュ２０Ａ，２０Ｂの回転数を調整することにより、押出機内の樹脂温度が押出機の上流端から押出機全長の４０％〜８０％の位置に２９５〜３２０℃の最大値を有し、かつ、押出機出口の樹脂温度が２７５℃〜２８５℃となるように溶融押出しを行う。なお、押出機の上流端とは、スクリュの溝がある根元の位置を意味する。
【００４６】
二軸押出機内の樹脂温度の最大値が２９５℃未満であると、溶融樹脂の一部が固化して未溶融樹脂が発生し、３２０℃を超えると末端ＣＯＯＨが増大して耐加水分解性が大きく低下してしまう。このような観点から、本発明では、二軸押出機内の樹脂温度の最大値は２９５〜３２０℃とし、３００〜３１５℃が好ましく、３０５〜３１０℃がより好ましい。
【００４７】
また、二軸押出機内の樹脂温度の最大値が押出機の上流端から押出機全長の４０％未満の位置にあると、発熱が大きくなり、出口樹脂温度を十分に低くすることが困難となり、８０％を超える位置にあると、冷却による樹脂冷却効果が不十分となる。このような観点から、本発明では、二軸押出機内の樹脂温度の最大値は、押出機の上流端から押出機全長の４０％〜８０％の位置とし、押出機全長の４５％〜７０％の位置にあることが好ましく、５０％〜６０％の位置にあることがより好ましい。
【００４８】
一方、二軸押出機出口の樹脂温度については、従来の一般的な溶融押出しでは、通常、３００℃程度で押出されるが、本発明では２７５℃〜２８５℃となるように制御する。押出機出口の樹脂温度が２７５℃未満では未溶融異物が発生し、２８５℃を超えると末端ＣＯＯＨが増大して耐加水分解性が大きく低下してしまう。このような観点から、本発明では、押出機出口の樹脂温度は２７５℃〜２８５℃とし、２７８〜２８３℃が好ましく、２８０〜２８２℃がより好ましい。
【００４９】
押出機出口の樹脂温度を２７５℃〜２８５℃の範囲に制御する手段としては、空冷してもよいが、シリンダーの出口の温度を液体の熱媒によって制御することが好ましい。例えば、シリンダーの出口付近に配置されている加熱／冷却装置Ｃ９において、シリンダーを囲むように通水路を設け、通水路内に水等の液体を通すことで押出機出口の樹脂温度を効率的に低下させ、精度良く制御することができる。
【００５０】
押出機内の樹脂温度が最大値となる位置よりも下流側のシリンダーの少なくとも一部の部分の温度は、ポリエステル樹脂の融点未満とする。前記押出機内の樹脂温度が最大値となる位置よりも下流側のシリンダーの少なくとも一部の部分の温度をポリエステル樹脂の融点未満に制御すれば、押出機出口の樹脂を効率的に冷却して樹脂温度を２７５℃〜２８５℃に制御することができる。ただし、シリンダー温度が低すぎると、溶融樹脂の固化を招くおそれがあるため、押出機出口側の前記押出機内の樹脂温度が最大値となる位置よりも下流側のシリンダーの温度は、（ポリエステル樹脂の融点−１５０℃）以上とすることが好ましく、（ポリエステル樹脂の融点−１００℃）以上とすることがより好ましい。
【００５１】
スクリュの仕事は摩擦熱として樹脂に伝わり、樹脂温度に大きく関わる。本発明では、押出量（ｋｇ／ｈ）をＱ、ポリエステル樹脂の熱容量（Ｊ／ｋｇＫ）をＣｐとしたときに、ポリエステル樹脂の熱交換量Ｅｐｏｌｙに対して、下記の関係式（１）を満たすことが好ましい。
Ｅｐｏｌｙ＋２０ＱＣｐ＜Ｅｓｐ＜Ｅｐｏｌｙ＋５０ＱＣｐ              （１）
なお、ポリエステル樹脂に対する押出機の比動力は、スクリュの仕事量として、スクリュ電流、電圧から算出することができる。
また、ポリエステル樹脂の熱交換量Ｅｐｏｌｙ（Ｊ／ｓ）は下記式により算出される。
Ｅｐｏｌｙ＝ＱＣｐ（Ｔｏｕｔ−Ｔｉｎ）＋ＱＥ
（Ｑ：樹脂の吐出量（ｋｇ／ｓ）、Ｃｐ：樹脂の熱容量（Ｊ／ｋｇ℃）、Ｔｏｕｔ：押出機出口樹脂温度（℃）、Ｔｉｎ：原料温度（℃）、Ｅ：融解潜熱（Ｊ／ｋｇ））
【００５２】
なお、理論上はポリエステル樹脂の熱交換量Ｅｐｏｌｙを与えることで溶融することになるが、未溶融樹脂の残存及び溶融樹脂の固化を確実に抑制しつつ、末端ＣＯＯＨの増加を確実に抑制する観点から、ポリエステル樹脂の熱交換量に熱量（仕事量）を一定の範囲で上乗せすることが好ましい。
ポリエステル樹脂に対する押出機の比動力Ｅｓｐが（Ｅｐｏｌｙ＋２０ＱＣｐ）よりも大きければ、未溶融樹脂の残存及び溶融樹脂の固化を抑制することができ、一方、（Ｅｐｏｌｙ＋５０ＱＣｐ）よりも小さければ末端ＣＯＯＨの増加を抑制することができる。このよう観点から、ポリエステル樹脂に対する押出機の比動力Ｅｓｐは下記式（２）の関係を満たすことがより好ましく、式（３）の関係を満たすことがさらに好ましい。
Ｅｐｏｌｙ＋２５ＱＣｐ＜Ｅｓｐ＜Ｅｐｏｌｙ＋４０ＱＣｐ        （２）
Ｅｐｏｌｙ＋２５ＱＣｐ＜Ｅｓｐ＜Ｅｐｏｌｙ＋３５ＱＣｐ        （３）
【００５３】
また、本発明では、ポリエステル樹脂を二軸押出機で溶融押出した後、水冷したストランドの昇温結晶化温度Ｔｃ（℃）が１３０＜Ｔｃ＜１５０であることが好ましい。前記のように二軸押出機内の樹脂温度と押出機出口の樹脂温度を制御して溶融押出したポリエステル樹脂を水中に入れて得たもの（ストランド）について、ＤＳＣ（示差走査熱量測定）によって昇温結晶化温度Ｔｃ（℃）を測定する。未溶融樹脂が残存していればＴｃは低く（１２０℃程度）なるが、Ｔｃが１３０℃より大きければ未溶融樹脂がほとんどなく、Ｔｃが１５０℃未満であれば樹脂の分解を抑えて十分な耐候性を得ることが可能となる。
【００５４】
（フィルム成形工程）
シリンダー１０の押出機出口１４から押し出された樹脂をフィルタ４２に通してダイ４０から（例えば冷却ロールに）押し出してフィルム状に成形する。
ダイ４０からメルト（溶融樹脂）を押出した後、冷却ロールに接触させるまでの間（エアギャップ）は、湿度を５％ＲＨ〜６０％ＲＨに調整することが好ましく、１５％ＲＨ〜５０％ＲＨに調整することがより好ましい。エアギャップでの湿度を上記範囲にすることで、フィルム表面のＣＯＯＨ量やＯＨ量を調節することが可能であり、低湿度に調節することで、フィルム表面のカルボン酸量を減少させることができる。
フィルム厚は、２ｍｍ〜８ｍｍが好ましく、より好ましくは２．５ｍｍ〜７ｍｍであり、さらに好ましくは３ｍｍ〜６ｍｍである。フィルムの厚みを厚くすることで、押出されたメルトがガラス転移温度（Ｔｇ）以下に冷却するまでの所要時間を長くすることができる。この間に、フィルム表面のＣＯＯＨ基はポリエステル内部に拡散され、表面ＣＯＯＨ量を低減することができる。なお、Ｔｇはガラス転移温度を表し、ＪＩＳ  Ｋ７１２１或いはＡＳＴＭ Ｄ３４１８−８２等に基づいて測定することができる。例えば。本発明では、島津製作所社製の示差走査熱量測定装置（ＤＳＣ）を用いて測定する。
具体的には、試料としてポリエステル等のポリマーを１０ｍｇ秤量し、アルミパンにセットし、昇温速度１０℃／ｍｉｎで、室温から最終温度３００℃まで昇温しながら、ＤＳＣ装置で、温度に対する熱量を測定したとき、ＤＳＣ曲線が屈曲する温度をガラス転移温度とした。
【００５５】
また、得られたフィルム状のポリエステル樹脂は、その後延伸工程において、二軸延伸を行うことで所望の厚みを有するポリエステルフィルムとすることができる。
尚、本発明の方法により製造されるポリエステルフィルム中のポリエステルの末端ＣＯＯＨ量は、２ｅｑ／ｔ〜２０ｅｑ／ｔの範囲内であることが好ましく、２ｅｑ／ｔ〜１５ｅｑ／ｔの範囲内であることがより好ましい。
【００５６】
このように本発明の方法により製造されるポリエステルフィルムは、光安定化剤、酸化防止剤などの添加剤を更に含有することができる。
【００５７】
光安定化剤を含有すると、紫外線劣化を防ぐことができる。光安定化剤とは、紫外線などの光線を吸収して熱エネルギーに変換する化合物、樹脂が光吸収して分解して発生したラジカルを捕捉し、分解連鎖反応を抑制する材料などが挙げられる。光安定化剤として好ましくは、紫外線などの光線を吸収して熱エネルギーに変換する化合物である。このような光安定化剤を含有することで、長期間継続的に紫外線の照射を受けても、部分放電電圧の向上効果を長期間高く保つことが可能になったり、樹脂中の紫外線による色調変化、強度劣化等が防止される。
【００５８】
例えば紫外線吸収剤は、ポリエステルの他の特性が損なわれない範囲であれば、有機系紫外線吸収剤、無機系紫外線吸収剤、及びこれらの併用のいずれも、特に限定されることなく好適に用いることができる。一方、紫外線吸収剤は、耐湿熱性に優れ、樹脂中に均一分散できることが望まれる。
【００５９】
紫外線吸収剤の例としては、有機系の紫外線吸収剤として、サリチル酸系、ベンゾフェノン系、ベンゾトリアゾール系、シアノアクリレート系等の紫外線吸収剤及びヒンダードアミン系等の紫外線安定剤などが挙げられる。具体的には、例えば、サリチル酸系のｐ−ｔ−ブチルフェニルサリシレート、ｐ−オクチルフェニルサリシレート、ベンゾフェノン系の２，４−ジヒドロキシベンゾフェノン、２−ヒドロキシ−４−メトキシベンゾフェノン、２−ヒドロキシ−４−メトキシ−５−スルホベンゾフェノン、２，２’，４，４’−テトラヒドロキシベンゾフェノン、ビス（２−メトキシ−４−ヒドロキシ−５−ベンゾイルフェニル）メタン、ベンゾトリアゾール系の２−（２’−ヒドロキシ−５’−メチルフェニル）ベンゾトリアゾール、２−（２’−ヒドロキシ−５’−メチルフェニル）ベンゾトリアゾール、２，２’−メチレンビス［４−（１，１，３，３−テトラメチルブチル）−６−（２Ｈベンゾトリアゾール−２−イル）フェノール］、シアノアクリレート系のエチル＝α−シアノ−β，β−ジフェニルアクリレート、トリアジン系として２−（４，６−ジフェニル−１，３，５−トリアジン−２−イル）−５−［（ヘキシル）オキシ］−フェノール、ヒンダードアミン系のビス（２，２，６，６−テトラメチル−４−ピペリジル）セバケート、コハク酸ジメチル・１−（２−ヒドロキシエチル）−４−ヒドロキシ−２，２，６，６−テトラメチルピペリジン重縮合物、そのほかに、ニッケルビス（オクチルフェニル）サルファイド、及び２，４−ジ・ｔ−ブチルフェニル−３’，５’−ジ・ｔ−ブチル−４’−ヒドロキシベンゾエート、などが挙げられる。
これらの紫外線吸収剤のうち、繰り返し紫外線吸収に対する耐性が高いという点で、トリアジン系紫外線吸収剤がより好ましい。なお、これらの紫外線吸収剤は、上述の紫外線吸収剤単体でフィルムに添加してもよいし、有機系導電性材料や、非水溶性樹脂に紫外線吸収剤能を有するモノマーを共重合させた形態で導入してもよい。
【００６０】
光安定化剤のポリエステルフィルム中における含有量は、ポリエステルフィルムの全質量に対して、０．１質量％以上１０質量％以下が好ましく、より好ましくは０．３質量％以上７質量％以下であり、さらに好ましくは０．７質量％以上４質量％以下である。これにより、長期経時での光劣化によるポリエステルの分子量低下を抑止でき、その結果発生するフィルム内の凝集破壊に起因する密着力低下を抑止できる。
【００６１】
更に、本発明のポリエステルフィルムは、前記光安定化剤の他にも、例えば、易滑剤（微粒子）、着色剤、核剤（結晶化剤）、難燃化剤などを必要に応じて含有することができる。
【００６２】
＜用途＞
本発明の方法により製造されるポリエステルフィルムは、太陽電池部材用ポリエステルフィルム、具体的には、太陽電池発電モジュールの太陽光入射側とは反対側の裏面に配置される裏面保護シート（いわゆるバックシート）、バリアフィルム基材等の用途に好適である。
【００６３】
太陽電池発電モジュールの用途では、電気を取り出すリード配線で接続された発電素子（太陽電池素子）をエチレン・酢酸ビニル共重合体系（ＥＶＡ系）樹脂等の封止剤で封止し、これを、ガラス等の透明基板と、本発明のポリエステルフィルム（バックシート）との間に挟んで互いに張り合わせることによって構成される態様が挙げられる。
太陽電池素子の例としては、単結晶シリコン、多結晶シリコン、アモルファスシリコンなどのシリコン系、銅−インジウム−ガリウム−セレン、銅−インジウム−セレン、カドミウム−テルル、ガリウム−砒素などのIII−V族やII−VI族化合物半導体系など、各種公知の太陽電池素子を適用することができる。
【実施例】
【００６４】
以下、本発明を実施例により更に具体的に説明するが、本発明はその主旨を越えない限り、以下の実施例に限定されるものではない。
【００６５】
（参考例１）
‐二軸押出機‐
押出機として、図１に示すように２箇所にベントが設けられたシリンダー内に下記構成のスクリュを備え、シリンダーの周囲には長手方向に９つのゾーンに分割して温度制御を行うことができるヒータ（温度制御手段）を備えたダブルベント式同方向回転噛合型の二軸押出機を準備した。
スクリュ径Ｄ：６５ｍｍ
長さＬ［ｍｍ］／スクリュ径Ｄ［ｍｍ］：３１．５（１ゾーンの幅：３．５Ｄ）
スクリュ形状：第１ベント直前に可塑化混練部、第２ベント直前に脱気促進混練部
【００６６】
二軸押出機の押出機出口以降には、図２に示すように、下記構成のギアポンプ、金属繊維フィルタおよびダイを接続し、ダイを加熱するヒータの設定温度は２８０℃とし、平均滞留時間は１０分とした。
ギアポンプ：２ギアタイプ
フィルタ：金属繊維焼結フィルタ（孔径２０μｍ）
ダイ：リップ間隔４ｍｍ
【００６７】
‐原料‐
原料樹脂としては、ポリエチレンテレフタレート（融点Ｔｍ：２５７℃、極限粘度ＩＶ：０．７８、末端ＣＯＯＨ量：１５ｅｑ／ｔ、Ｃｐ：２３００Ｊ／ｋｇＫ、ヘンシェルミキサーにて１６０℃で結晶化）のペレットを用いた。ＰＥＴペレットには、平均長径：４．５ｍｍ、平均短径：１．８ｍｍ、平均長さ：４．０ｍｍのサイズのものを用いた。
【００６８】
‐溶融押出し‐
各ゾーン（Ｃ１〜Ｃ９）は以下の表１に示すように温度設定して溶融押出を行った。
スクリュの回転数を１１０ｒｐｍに設定し、供給口１２から原料樹脂を供給して加熱溶融し、押出量を２５０ｋｇ／ｈに設定して溶融押出を行った。
【００６９】
押出機出口から押出された溶融体（メルト）をギアポンプ、金属繊維フィルタ（孔径２０μｍ）を通した後、ダイから冷却（チル）ロールに押出した。押出されたメルトは、静電印加法を用いて冷却ロールに密着させた。冷却ロールは、中空のチルロールを用い、この中に熱媒として水を通して温調できるようになっている。
なお、ダイ出口から冷却ロールまでの搬送域（エアギャップ）は、この搬送域を囲い、この中に調湿空気を導入することにより、湿度を３０％ＲＨに調節してある。押出機の押出量及びダイのスリット幅の調整により、フィルム厚みを３０００μｍとした。
以上のようにして、ＰＥＴフィルムを得た。
【００７０】
−末端ＣＯＯＨ量の測定−
原料ペレットと得られたＰＥＴフィルムについては、０．１ｇの試料をベンジルアルコール１０ｍｌに溶解後、さらにクロロホルムを加えて混合溶液を得、これにフェノールレッド指示薬を滴下した。この溶液を、基準液（０．０１Ｎ ＫＯＨ−ベンジルアルコール混合溶液）で滴定し、フェノールレッド指示薬の色が黄色から赤色に変わる直前の基準液の滴下量から末端カルボキシル基量を求めた。原料樹脂とフィルムについてそれぞれ求めたＡＶの差ΔＡＶを求めた。結果を下記表２に示す。
【００７１】
‐破断伸度の測定‐
冷却ロールにより冷却されたＰＥＴフィルムを二軸延伸（３．４×３．８倍）して、二軸延伸後のフィルムの湿熱条件下（１２０℃×１００％ＲＨ）での破断伸度が半減する時間で判定する。８５時間以上で良好な耐候性（耐加水分解性）を示すものと判定する。結果を下記表２に示す。
【００７２】
‐未溶融異物の残留評価‐
延伸前フィルム（厚み３０００μｍ）のヘイズを指標とした。２．０％以下であれば延伸性が良好であると評価することができる。なお、ヘイズの測定は、ＪＩＳ  Ｋ  ７１３６に基づき測定した。結果を下記表２に示す。
【００７３】
（実施例６〜１０、参考例１〜５）
参考例１に対し、バレル温度、冷却方法、原料ＩＶ、チップ比率などの条件を表１に示すように変更したこと以外は、参考例１と同様にしてフィルムを製造し、参考例１と同様に評価を行った。結果を下記表２に示す。
【００７４】
（比較例１〜５）
参考例１に対し、バレル温度、チップ比率、原料ＩＶなどの条件を表１に示すように変更したこと以外は、参考例１と同様にしてフィルムを製造し、参考例１と同様に評価を行った。結果を下記表２に示す。
【００７５】
【表１】
0005653951.tif 000002
【００７６】
【表２】
0005653951.tif 000003
【００７７】
表２に示すように、実施例では、末端ＣＯＯＨ量がいずれも２０ｅｑ／ｔ以下であり、加熱溶融による末端ＣＯＯＨの増加が抑制され、耐加水分解性に優れたポリエステルフィルムを得ることができた。また、実施例では、延伸前フィルムのヘイズは２．０％以下であり、未溶融異物の残存が抑制されていた。
一方、比較例１，３、４では、末端ＣＯＯＨ量がいずれも２０ｅｑ／ｔを超えており、加熱溶融によって末端ＣＯＯＨが大きく増加することで耐加水分解性が低下し、耐久性が不足していた。
また、比較例２、４，５では、フィルム延伸時に破断が生じ、製品に適するフィルム成形が不可能であった。
【符号の説明】
【００７８】
１０  シリンダー
１２  供給口
１４  押出機出口
１６Ａ，１６Ｂ  ベント
２０Ａ，２０Ｂ  スクリュ
２２  フライト
３０  温度制御手段
４０  ダイ
４２  フィルタ
４４  ギアポンプ
４６  原料供給装置
１００  二軸押出機
Ｃ１〜Ｃ９  加熱／冷却装置
【図１】
0005653951.tif 000004
【図２】
0005653951.tif 000005